Brevet FR3154034A1 — publié le 20250418

L’invention concerne un ensemble mécanique (E) comprenant : - au moins une première partie (1) tubulaire en composite thermoplastique renforcée de fibres dites continues avec un embuvage inférieur à 2%, ladite première partie (1) composite étant sous la forme d’un enroulement de couches successives (1a) de fibres continues imprégnées d’une matrice thermoplastique consolidée, l’enroulement des fibres étant réalisé autour d’un axe de la première partie (1) composite et selon des angles par rapport à l’axe compris entre -90° et 90° et différents entre au moins deux couches ; - une deuxième partie (2) en thermoplastique sur-injectée dans/autour d’au moins une portion de la première partie (1) composite. Figure pour l’abrégé : Fig. 7 Ensemble mécanique en composite thermoplastique renforcé de fibres continues et surmoulé, et procédé de fabrication d’un tel ensemble La présente invention concerne le domaine de la fabrication d’un ensemble mécanique comprenant des pièces thermoplastiques renforcées de fibres continues, bien connues de l’homme du métier sous l’acronyme CFRT de l’anglais « Continuous Fiber Reinforced Thermoplastic ». Par fibres continues, on entend des fibres qui ont une longueur significative par rapport aux dimensions de la pièce ou du produit final, notamment de quelques centimètres, en opposition aux fibres courtes généralement de l’ordre de quelques millimètres. En d’autres termes, il s’agit de fibres de longueur telle qu’elles ne peuvent pas être injectées de quelque manière que ce soit, c’est-à-dire ne pouvant pas être apportées autrement que par le biais d'un textile ou d'une préforme. Art antérieur Dans l’état de la technique antérieur, il existe diverses méthodes et dispositifs pour la fabrication de pièces mécaniques complexes en thermoplastique. Ces méthodes incluent des techniques d’estampage, de moulage, d’injection de matière plastique, d’enroulement de fibres composites et de surmoulage. Des pièces composites thermoplastiques renforcées de fibres continues ou longues (CFRT) sont connues et couramment utilisées pour leur combinaison de résistance, de rigidité et de légèreté. Les CFRT sont utilisés dans une gamme d’applications allant de l’automobile à l’aéronautique, où les performances des matériaux sont essentielles. Les CFRT à fibres continues ou longues présentent une résistance et une rigidité accrues par rapport aux fibres courtes, car les charges sont réparties plus efficacement et puisque la longueur de fibre n'est plus le facteur limitant les propriétés mécaniques de la pièce (module et effort à contrainte) comme c'est le cas des composites à fibres courtes. Les pièces en CFRT peuvent être fabriquées selon un procédé d’enroulement filamentaire, où des fibres associées à un polymère, par exemple des fibres imprégnées de résine thermoplastique sont enroulées autour d’un guide. Ces pièces sont ensuite mises sous pression et chauffées pour former une pièce composite rigide et solide. Cependant, ces pièces en CFRT sont limitées en termes de complexité de forme et de fonctionnalité. Il est également connu dans l’art antérieur d’utiliser des techniques de surmoulage pour ajouter des fonctionnalités supplémentaires ou pour améliorer les propriétés mécaniques d’une pièce. Cependant, le surmoulage de pièces en CFRT peut être difficile en raison de la nature rigide et non malléable du CFRT. De plus, le surmoulage peut entraîner un effondrement ou une déformation de la pièce en CFRT pendant le processus d’injection, ce qui peut affecter la qualité et les performances de la pièce finie. Une autre difficulté réside dans le maintien en position d’un insert en CFRT dans un moule lors du procédé de sur-injection puisque des différences de dilatation thermique entre l'insert en CFRT et le matériau de surmoulage peuvent provoquer des déformations. La pression et la vitesse du flux d'injection du thermoplastique peuvent également déplacer l'insert de sa position initiale, surtout si l'insert est léger ou si la conception du moule n'est pas optimale pour le maintenir fermement en place. Par ailleurs, la technique de l’injection plastique est largement utilisée pour la fabrication de pièces mécaniques du fait de sa capacité à créer des formes complexes avec une grande précision dimensionnelle. Toutefois, cette technique présente certaines contraintes, notamment dans les possibilités limitées de variation d’épaisseur, et de suivi des axes de démoulage spécifiques, limitant ainsi la liberté de conception. Bien que les techniques de fabrication soient largement utilisées, elles présentent des limitations en termes de complexité de conception, de performances des matériaux et d’efficacité de production. Il existe donc un besoin de surmonter ces limitations. Il est également connu de réaliser des préformes sous forme de plaques ou préformes planes composites à matrice thermoplastique qui sont découpées à la forme souhaitée. Ces plaques ou préformes planes sont chauffées jusqu’à la fusion du thermoplastique et sont ensuite introduites dans un outillage permettant l’estampage à la forme souhaitée. Par la suite, des fonctionnalités supplémentaires sont surmoulées par injection, par exemple des détails de forme, des nervures ou des finitions de bord. Cette technique présente toutefois l’inconvénient de générer des déchets de découpe qui doivent être gérés, et n’est surtout pas adaptée pour la réalisation de pièces complexe à corps creux. L’un des buts de l’invention est donc de surmonter les limites des techniques précédentes en fournissant un ensemble mécanique combinant l’utilisation de matériaux composites thermoplastiques à corps creux renforcés de fibres continues, et le surmoulage thermoplastique, pour atteindre des niveaux élevés de résistance, de légèreté et de liberté de forme, tout en conservant un coût de mise en œuvre compatible avec les marchés de masse comme l’automobile ou les sports et loisirs par exemple. A cet effet, il a été mis au point un ensemble mécanique remarquable en ce qu’il comprend : - au moins une première partie à section fermée, c’est-à-dire creuse/tubulaire, en composite thermoplastique renforcée de fibres dites continues avec un embuvage inférieur à 2%, de préférence inférieur à 0,5% ladite première partie composite étant sous la forme d’un enroulement de couches successives de fibres continues, par exemple de nature différentes (carbone, verre, etc.), imprégnées d’une matrice thermoplastique consolidée, l’enroulement des fibres étant réalisé autour d’un axe de la première partie composite et selon des angles par rapport à l’axe compris entre -90° et 90° et différents entre au moins deux couches ; - une deuxième partie en thermoplastique sur-injectée dans/autour d’au moins une portion de la première partie en composite. L’invention présente l’avantage de pouvoir réaliser par exemple des manchonnages fonctionnels de tubes en CFRT, notamment pour réaliser des pièces de liaison. D’autres applications avantageuses peuvent être imaginées, comme la réalisation d’une âme squelettique en CFRT pour un guidon, ou un cadre de vélo par exemple. L'embuvage dans un composite thermoplastique renforcé de fibres dites continues fait référence à l'ondulation ou à la déviation des fibres de leur direction parallèle à la surface contre laquelle elles sont appliquées, c’est-à-dire en éloignement de ladite surface. C'est essentiellement une mesure de la courbure ou de la sinuosité des fibres dans la matrice du matériau dans un plan orthogonal à la surface d’application. Un embuvage de 0% indique que les fibres sont parfaitement parallèles à la surface d’application, sans aucune déviation orthogonale. Au contraire, un embuvage supérieur à 0% signifie que les fibres ont une certaine ondulation ou déviation dans le plan orthogonal à la surface d’application. L'embuvage affecte plusieurs propriétés des composites, y compris leur résistance, leur rigidité, leur conductivité thermique, et leur comportement lors de la solidification et du refroidissement. Selon l’invention, le surmoulage d’une première partie en composite thermoplastique renforcée de fibres continues avec un embuvage inférieur à 2% permet : - une résistance et rigidité accrues : Lorsque les fibres sont parallèles ou quasiment parallèles à la surface d’application, elles sont capables de supporter des charges de manière plus directe et efficace, ce qui se traduit par une résistance et une rigidité accrues du matériau composite dans la direction des fibres ; - d’améliorer l’état de surface de la pièce, contrairement à un embuvage supérieur à 2% qui générerait des zones riches en matrice/résine selon le motif du tissage/tressage/enroulement, qui présenteraient un rétreint qui pourrait dégrader l'état de surface de même que les propriétés de surface de la pièce ; - moins de déformation et de retrait : Un embuvage inférieur à 2% permet de réduire les déformations et le retrait du matériau lors de la solidification et du refroidissement, car il y a moins de "jeu" dans la structure de fibres. Cette configuration offre plusieurs autres avantages. En plus d’augmenter le module d’élasticité de l’ensemble obtenu grâce à l’encastrement et la liaison du fait de la sur-injection, elle offre une importante liberté de forme. L’invention permet également de proposer des sections à moment d’inertie amplifié, améliorant ainsi la résistance aux efforts normaux et aux moments de flexion. Cette conception permet d’obtenir un ensemble mécanique avec une excellente résistance à la traction, à la compression et à la torsion. Cela est rendu possible grâce à l’enroulement de couches successives de fibres imprégnées d’une matrice thermoplastique consolidée autour d’un axe à des angles spécifiques, ainsi qu’à la compatibilité entre la matrice thermoplastique de la première partie et celle du thermoplastique de la deuxième partie sur-injectée. L’invention présente également des avantages environnementaux. La matrice du CFRT et le thermoplastique injecté sont recyclables, ce qui contribue à réduire l’impact environnemental du produit final. Cette compatibilité créée une adhérence optimale entre l'insert et le matériau de surmoulage, ce qui évite le risque de délamination ou de formation de zones faibles entre les deux matériaux, et permet une meilleure distribution des charges et des contraintes à travers le composite, ce qui est crucial pour la performance mécanique de la pièce finie. Cette compatibilité entre les matrices est aussi thermique ce qui permet de minimiser les différences de dilatation thermique, et donc les mouvements l’insert (première partie). La deuxième partie sur-injectée apporte une rigidité supplémentaire et une résistance accrue aux contraintes mécaniques, en plus de permettre l’incorporation de fonctionnalités additionnelles telles que des éléments de liaison, des crochets, etc. Selon une forme de réalisation particulière, l’ensemble mécanique comprend au moins une troisième partie en composite thermoplastique renforcée de fibres continues avec un embuvage inférieur à 2%, et la deuxième partie en thermoplastique est également sur-injectée dans/autour d’au moins une portion de la troisième partie. Cela permet d’ajouter une couche de complexité à l’ensemble, offrant plus de possibilités pour l’intégration de fonctionnalités et de formes. La deuxième partie en thermoplastique sur-injectée forme une liaison chimique ou mécanique entre deux CFRT. Dans cette dernière configuration, plusieurs modes peuvent être envisagés. Par exemple, et afin d’augmenter la résistance de l’ensemble dans des zones spécifiques, telle que des zones critiques de déformation plastique, et en fonction des besoins spécifiques, la deuxième partie en thermoplastique et/ou la troisième partie en composite comprend au moins une zone renforcée avec des mèches ou rubans de fibres continues avec un embuvage inférieur à 2%, de préférence maintenues sur un empiècement par des points de couture pour permettre le maintien des mèches de fibres avec une géométrie complexe, non linéaire, afin de suivre la géométrie de la pièce finale.. On appelle "mèche", pour la suite de la description, un ensemble de fils ou de fibres continues, guipées ou non, torsadées ou non, lesdits fils ou fibres formant un faisceau, ces fils pouvant être constitués de matériaux de différentes natures, éventuellement imprégnés. Il peut même s'agir d'un ruban avec une matrice intégrée. Cette définition de "mèche" est utilisée pour éviter des confusions de vocabulaire avec le "fil de couture". L’empiècement peut être dit sec et sous la forme d’une base textile puis surmoulé dans l’ensemble mécanique, ou bien dit consolidé avec la base textile noyée dans une matrice thermoplastique. Avantageusement, la troisième partie présente des portions de surfaces surmoulées de thermoplastique comprenant des éléments en creux ou en relief pour favoriser l’accroche de la deuxième partie thermoplastique et participer également à la transmission d’efforts entre ces parties. Afin de maximiser la transmission des efforts entre la deuxième partie en thermoplastique et la troisième partie en composite, les éléments en creux sont débouchants de sorte à être traversés par des portions de deuxième partie en thermoplastique. Les éléments en creux ou les éléments en relief comprennent de préférence des sections en contre-dépouille, par exemple des sections en queue d’aronde, pour maximiser la tenue de la deuxième partie thermoplastique avec la troisième partie en composite. De préférence, et pour orienter le flux de thermoplastique sur-injecté dans une direction désirée, par exemple pour que le thermoplastique le plastique arrive bien au-dessus de la partie à surmouler, la première et/ou la troisième partie peut présenter des agencements de guidage du flux d’injection. Ces agencements peuvent être de tout type approprié tels qu’une rainure, des parois, nervures ou obstacles ménagés à la surface de ladite partie, forçant le flux de thermoplastique à emprunter un chemin préférentiel Selon un autre exemple, la troisième partie en composite est aussi à section fermée et sous la forme d’un enroulement de couches successives de fibres continues imprégnées d’une matrice thermoplastique consolidée, l’enroulement des fibres étant réalisé autour d’un axe de la troisième partie en composite et selon des angles par rapport à l’axe compris entre -90° et 90° et différents entre au moins deux couches. Cette configuration permet de réaliser, par l’intermédiaire de la deuxième partie en thermoplastiques sur-injectée, une liaison mécanique entre deux tubes CFRT. Dans certaines configurations, et notamment lorsque la deuxième partie en thermoplastique est sur-injectée autour d’une portion tubulaire, l’ensemble mécanique selon l’invention comprend des moyens dits « anti-effondrement », considérés comme perdus et positionnés à l’intérieur des portions tubulaires autour desquelles la deuxième partie en thermoplastique est sur-injectée, et contre lesquels les portions creuses/tubulaires sont plaquées. Ces moyens perdus, peuvent être de tout type et de toute matière appropriée, et sont dits « anti-effondrement » car ils ont participé à prévenir localement l’effondrement de la structure lors du processus de surmoulage. Ils améliorent donc la fiabilité de la fabrication et permettent aussi d’augmenter encore et localement la résistance de l’ensemble aux contraintes mécaniques. Cette configuration offre également l’avantage de réduire le prix de l’outillage d’injection en évitant l’utilisation de coulisseaux par exemple. Avantageusement, les moyens anti-effondrement comprennent des portions de sections variables, par exemple des portions rétrécies ou rapprochées de l’axe de la portion creuse/tubulaire, telles qu’une portion inclinée, une gorge ou un méplat par exemple, ayant permis de réaliser un effondrement dit « désiré » des portions creuses/tubulaires contre les moyens anti-effondrement lors de la sur-injection. Ceci permet de renforcer la prise d’effort en traction / compression / torsion entre la portion creuse/tubulaire, les moyens anti-effondrement et la deuxième partie en thermoplastique sur-injectée. Ceci permet également d’avoir une surface externe de la deuxième partie sur-injectée qui puisse être à l’affleurement d’une surface externe de la portion creuse/tubulaire. Selon une forme de réalisation particulière, les moyens anti-effondrement se présentent sous la forme d’un bouchon permettant ainsi l’obturation de la portion à section fermée, comprenant éventuellement une portion fonctionnalisée en saillie à l’extérieur de la portion à section fermée, pour former par exemple un raccord entre deux parties en composite. Le surmoulage de corps creux en composite utilisé dans l’invention permet de contourner certaines contraintes traditionnelles de l’injection plastique. Il offre notamment la possibilité de créer des formes non démoulables, des formes aux sections droites incurvées et des volumes à épaisseur variable, etc. L’invention permet également de réduire le coût de l’outillage d’injection, puisqu’il n’est plus nécessaire de réaliser autant de mouvements dans les moules pour produire des zones dites "ouvertes". Selon une autre caractéristique, les moyens anti-effondrement peuvent intégrer un insert métallique en prise avec la deuxième partie en thermoplastique sur-injectée afin de solidifier davantage la liaison mécanique entre les différentes parties de l’ensemble, et participer à la résistance aux contraintes mécaniques. L’ensemble mécanique peut également comprendre un élément expansible tel qu’un joint intumescent ou un matériau activable chimiquement ou sous l’effet de la chaleur, par exemple générée lors du surmoulage ou avant l’injection, positionné entre les moyens anti-effondrement et la portion creuse/tubulaire, qui a notamment augmenté de volume lors de la sur-injection de la deuxième partie thermoplastique, afin d’améliorer davantage la résistance de l’ensemble. Selon une forme de réalisation particulière, la deuxième partie en thermoplastique est sur-injectée autour de la totalité de la première partie en composite et/ou de la troisième partie en composite. Cette caractéristique de l’invention permet d’obtenir un ensemble mécanique présentant une âme formée par la première partie en CFRT et une enveloppe en thermoplastique injecté. L’ensemble mécanique ainsi obtenu présente des propriétés mécaniques augmentées par les fibres continues, offrant une résistance comparable, voire supérieure, à celle des métaux dans les directions des fibres et selon la nature des fibres La première partie en composite et/ou la troisième partie en composite présente des sections variables au niveau des portions autour desquelles la deuxième partie est sur-injectée. Cela permet par exemple qu’une surface externe de la deuxième partie surmoulée puisse être à l’affleurement d’une surface externe de la première partie en composite et/ou de la troisième partie en composite. Avantageusement, la deuxième partie est sur-injectée dans une rainure ménagée dans la première partie et/ou la troisième partie et ayant permis de guider le flux d’injection dans une direction désirée, par exemple pour maintenir en position la première partie composite, ou la troisième partie composite lors du procédé de sur-injection. Ceci peut également présenter un intérêt esthétique en permettant de s’assurer que le flux d’injection ne déplace pas l’insert, c’est-à-dire la première partie composite, ou la troisième partie composite, au niveau de la surface visible de l’ensemble mécanique, qui elle-même pourrait être texturée. L’invention concerne également un procédé de réalisation d’un ensemble mécanique tel que précité, remarquable en ce qu’il consiste à : - positionner dans un moule au moins une portion d’une première pièce tubulaire en composite thermoplastique renforcée de fibres longues avec un embuvage inférieur à 2%, ladite première partie composite étant sous la forme d’un enroulement de couches successives de fibres continues associées à un polymère, par exemple des fibres imprégnées d’une matrice thermoplastique consolidée ou non, co-mélées avec des fibres polymères, poudrées de polymère, etc. l’enroulement des fibres étant réalisé autour d’un axe de la première partie composite et selon des angles par rapport à l’axe compris entre -90° et 90° et différents entre au moins deux couches ; - sur-injecter du thermoplastique dans/autour d’au moins une portion de la première pièce tubulaire en composite, pour former un ensemble mécanique comprenant une première partie en composite et une deuxième partie en thermoplastique sur-injectée dans/autour de la première partie. Ainsi, cette méthode structurée offre une efficacité accrue lors du processus de production, ainsi qu’une répétabilité améliorée, ce qui réduit les coûts de production et les déchets. Par ailleurs, l’opération de surmoulage de la première partie en CFRT est réalisée en une seule étape, sans utiliser de préforme en polymère. Les cadences de production sont donc améliorées. Selon une autre forme de réalisation, le procédé consiste à positionner également dans le même moule au moins une deuxième pièce en composite thermoplastique renforcée de fibres continues avec un embuvage inférieur à 2%, et à sur-injecter du thermoplastique aussi dans/autour d’au moins une portion de la deuxième pièce composite, pour former un ensemble mécanique comprenant la deuxième partie en thermoplastique sur-injectée autour de la première partie composite et d’au moins une troisième partie composite. Selon des formes de réalisation particulière, la deuxième pièce composite présente un empiècement comportant des mèches ou rubans de fibres continues avec un embuvage inférieur à 2%, de préférence maintenues sur l’empiècement par des points de couture, l’empiècement étant dit sec et sous la forme d’une base textile, ou bien dit consolidé avec une base textile noyée dans une matrice thermoplastique. Ou bien, la deuxième pièce composite est sous la forme d’une pièce tubulaire réalisée par un enroulement de couches successives de fibres continues associées à un polymère, l’enroulement des fibres étant réalisé autour d’un axe de la pièce tubulaire et selon des angles par rapport à l’axe compris entre -90° et 90° et différents entre au moins deux couches. L’avantage qui découle de ces différents modes est la rapidité d’exécution, avec une seule étape de sur-injection. De préférence, la deuxième pièce en composite présente des surépaisseurs pour que ladite deuxième pièce en composite soit en appui de part et d’autre du moule pour la maintenir en position lors de la sur-injection du thermoplastique. En fonction de la nature de l’ensemble mécanique à réaliser, et si la sur-injection se fait autour de portions creuses/tubulaires, le procédé peut comprendre une étape consistant à positionner, avant la sur-injection, des moyens anti-effondrement à l’intérieur de la ou des portions creuses/tubulaires autour desquelles la deuxième partie en thermoplastique est sur-injectée. Les moyens anti-effondrement peuvent être perdus, c’est-à-dire qu’ils restent dans l’ensemble mécanique réalisé mais, bien entendu, ils peuvent être amovibles, par exemple du type coulisseau, noyau éclipsable, vessie gonflable, sable, matière incompressible, fluide sous pression maintenu par un ou plusieurs bouchons, éventuellement perdus, et le procédé comprend alors une étape consistant ensuite à retirer lesdits moyens anti-effondrement. Selon une autre caractéristique avantageuse, le procédé peut comprendre, avant l’étape de sur-injection, une étape consistant à positionner dans le moule des butées escamotables pour orienter le flux de thermoplastique sur-injecté dans une direction désirée, par exemple pour que le thermoplastique le plastique arrive bien au-dessus de la partie à surmouler. La FIG. 1 est une représentation schématique de la première partie tubulaire de l’ensemble mécanique, en composite thermoplastique renforcée de fibres dites continues avec un embuvage inférieur à 2%. La FIG. 2 illustre un exemple de réalisation de l’invention, consistant à fonctionnaliser un tube en CFRT ; La FIG. 3 est une vue en coupe de l’ensemble de la FIG. 2 . La FIG. 4 illustre un autre exemple d’un ensemble mécanique selon l’invention, consistant en un pivot de fourche à vélo. La FIG. 5 est une vue en coupe d’un ensemble selon un autre mode de réalisation, consistant à lier deux tubes en CFRT. ] est une représentation schématique d’un empiècement mis en œuvre dans l’invention, comportant des mèches ou rubans de fibres continues avec un embuvage inférieur à 2%, et notamment inférieur à 0,5% maintenues sur l’empiècement par des points de couture. La FIG. 7 est un autre exemple de réalisation d’un ensemble mécanique selon l’invention, consistant en un guidon de vélo. La FIG. 8 est un autre exemple de réalisation d’un ensemble mécanique selon l’invention, consistant en un cadre de vélo. La FIG. 9 illustre la mise en place de moyens anti-effondrement et d’un insert à l’intérieur de portion autour desquelles du thermoplastique est sur-injecté. La FIG. 10 est une vue schématique, en coupe, illustrant le positionnement de butée escamotable pour guider le flux d’injection. La FIG. 11 est une vue similaire à celle de la FIG. 10 , la butée ayant été escamotée La FIG. 12 représente un exemple de deuxième pièce composite présentant des agencements de guidage du flux d’injection. La FIG. 13 illustre, avant surmoulage, le positionnement de la deuxième pièce composite de la FIG. 12 autour d’une douille de direction de vélo. La FIG. 14 illustre un moyens anti-effondrement ayant permis de réaliser un effondrement désiré. La FIG. 15 illustre la réalisation d’un ensemble mécanique (E) présentant une âme formée par la première partie en CFRT tubulaire et une enveloppe en thermoplastique injecté, l’ensemble présentant une forme en contre-dépouille. Description détaillée de l’invention En référence aux figures 1 à 15, la présente invention concerne un ensemble mécanique (E) remarquable par sa construction hybride combinant des composites thermoplastiques renforcés de fibres continues et des procédés de sur-injection de thermoplastique. Cette invention trouve des applications potentielles dans divers domaines, tels que l’industrie automobile, l’aérospatiale, la construction navale, l’industrie du cycle et d’autres secteurs où des composants légers, résistants et durables sont exigés. L’ensemble (E) précité comprend une première partie (1) tubulaire en composite thermoplastique renforcée de fibres continues. En référence à la FIG. 1 , cette première partie (1) est conçue pour offrir une excellente résistance mécanique, une légèreté et une durabilité accrues par rapport aux matériaux traditionnels. Le composite est formé par l’enroulement de couches successives (1a) de rubans ou fibres continues, imprégné(e)s d’une matrice thermoplastique consolidée. Les fibres continues sont disposées autour d’un axe de la première partie (1) composite, et leur orientation varie entre -90° et 90° par rapport à cet axe. Cette variation d’angle entre les couches successives (1a) permet d’optimiser la distribution des charges et d’améliorer la résistance aux contraintes multidirectionnelles. De plus, l’embuvage, c’est-à-dire la déviation des fibres de leur direction parallèle à la surface contre laquelle elles sont appliquées, est maintenu en dessous de 2% pour garantir des performances mécaniques optimales. L’ensemble mécanique (E) comprend ensuite une deuxième partie (2) en thermoplastique qui est sur-injectée dans et/ou autour d’au moins une portion de la première partie (1) composite. De cette manière, la deuxième partie (2) en thermoplastique est solidement intégrée à la première partie (1) composite, et assure une liaison mécanique et chimique fiable entre les deux matériaux. La sur-injection offre une grande flexibilité en termes de conception, permettant de créer des géométries complexes et de répondre à des besoins spécifiques. La sur-injection de la deuxième partie (2) thermoplastique permet par exemple de réaliser des embouts fonctionnels sur la première partie (1) qui est un tube en CFRT, voir figures 2 et 3. Selon des modes de réalisation différents, cette technique permet également de lier mécaniquement la première partie (1) composite avec une troisième partie (3) en composite. Les figures 4 et 5 illustrent la liaison mécanique d’une première partie (1) en composite, sous la forme d’un tube en CFRT, avec un ou plusieurs troisièmes parties (3) en composite, aussi sous la forme d’un tube en CFRT (3a) formé par l’enroulement de couches successives de rubans ou de fibres continues, imprégnées d’une matrice thermoplastique consolidée, avec des angles allant entre - 90° et 90° par rapport à l’axe et avec un embuvage inférieur à 2%. La liaison mécanique étant réalisée par l’intermédiaire de la deuxième partie (2) sur-injectée autour d’au moins une portion de chaque tube (1, 3a). La FIG. 4 illustre par exemple la réalisation d’un ensemble mécanique (E) de type fourche à vélo. En pratique, les tubes (1, 3a) sont positionnés dans un même moule et le thermoplastique est sur-injecté autour d’au moins une portion de chaque tube, en une seule étape. Selon un autre exemple, la troisième partie (3) en composite peut comprendre des zones renforcées avec un empiècement (3b) surmoulé, tel que représenté à la FIG. 6 , contenant des mèches (3c) ou rubans de fibres continues, avec un embuvage inférieur à 2%, maintenues sur l’empiècement (3b) par des points de couture (3d). On appelle "mèche", pour la suite de la description, un ensemble de fils ou de fibres unidirectionnels, guipées ou non, torsadées ou non, lesdits fils ou fibres formant un faisceau, ces fils pouvant être constitués de matériaux de différentes natures, éventuellement imprégnés. Il peut même s'agir d'un ruban tissé avec une matrice intégrée. L’empiècement (3b) peut être dit sec et sous la forme d’une base textile puis surmoulé dans l’ensemble mécanique, ou bien dit consolidé avec la base textile noyée dans une matrice thermoplastique. Par exemple, en référence à la FIG. 7 , l’invention permet alors de réaliser un ensemble mécanique (E) comprenant une première partie (1) en composite, sous la forme d’un tube en CFRT pour former un guidon de vélo, une troisième partie (3) en composite renforcée par des empiècements (3b) tels que précités pour former une potence de guidon, le tout lié par une deuxième partie (2) en thermoplastique sur-injectée autour de la potence et d’au moins une partie du guidon. Selon une forme de réalisation particulière, la deuxième partie (2) en thermoplastique surmoule la totalité de la première partie (1) en composite et de la troisième partie (3) en composite ce qui permet d’obtenir un ensemble mécanique (E) présentant une âme formée par la première partie en CFRT et une enveloppe en thermoplastique injecté. La FIG. 15 illustre également la réalisation d’un ensemble mécanique (E) présentant une âme formée par la première partie (1) en CFRT tubulaire et une enveloppe (2) en thermoplastique injecté autour de la totalité de la première partie (1). Dans cet exemple, on illustre également la possibilité que la première partie (1) en composite puisse présenter des sections variables au niveau des portions autour desquelles la deuxième partie (2) est sur-injectée. Cela permet de réaliser des ensemble mécanique (E) à corps creux et en contre dépouille. Cette possibilité libère la conception des pièces, limitée usuellement par les contraintes de l’injection. Une telle pièce nécessiterait d’être injectée en deux parties, puis soudée. Ainsi, selon l’invention, en plus d’être injectable dans un moule simple, et d’avoir une âme en fibre continue, les formes de l’ensemble peuvent être en contredépouille. En pratique, la première partie (1) en composite et la troisième partie (3) en composite sont positionnés dans un même moule et le thermoplastique est sur-injecté autour d’au moins une portion de chaque partie, en une seule étape. Selon un autre exemple illustré à la FIG. 8 , cette technique permet de réaliser un ensemble mécanique (E) sous la forme d’un cadre de vélo comprenant des tubes en CFRT en guise de premières parties (1), reliés mécaniquement par des deuxièmes parties (2) en thermoplastique sur-injectées au moins autour d’une portion d’extrémité des tubes, dont l’une est par exemple renforcée avec l’empiècement (3b) surmoulé précité, formant une troisième partie (3), par exemple positionné au niveau de la douille de direction. En pratique, la première partie (1) en composite et la troisième partie (3) en composite sont positionnées dans le même moule et du thermoplastique est sur-injecté autour desdites parties pour les lier, en une seule étape, et former l’ensemble mécanique (E). Pour garantir le succès du processus de sur-injection, l'invention propose l'utilisation de moyens anti-effondrement (4) positionnés à l'intérieur des portions creuses/tubulaires autour desquelles la deuxième partie (2) en thermoplastique est sur-injectée. Ces moyens anti-effondrement (4) assurent que les portions creuses/tubulaires conservent leur forme pendant la sur-injection, évitant ainsi tout effondrement non désiré. En référence aux figures 2, 3 et 5, les moyens anti-effondrement (4) peuvent se présenter sous la forme d’un bouchon permettant l’obturation de la portion creuse/tubulaire, et comprenant éventuellement une portion fonctionnalisée en saillie à l’extérieur de la portion creuse/tubulaire. Sur ces figures, on aperçoit que la première partie (1) en composite sous forme d’un tube CFRT comprend par exemple des portions de diamètre variables de sorte que la surface externe de la deuxième partie (2) sur-injectée puisse être à l’affleurement d’une surface externe de la première partie (1) en composite. Cela permet également de renforcer la prise d’effort en traction / compression / torsion entre la portion tubulaire et la deuxième partie (2) en thermoplastique sur-injectée. De la même manière les moyens anti-effondrement (4) comprennent avantageusement des portions de sections variables (4a) pour renforcer la prise d’effort en traction / compression / torsion entre les moyens anti-effondrement (4) et la deuxième partie (2) en thermoplastique sur-injectée. De préférence et en référence à la FIG. 14 , les moyens anti-effondrement (4) présentent des moyens ayant permis de réaliser un effondrement dit « désiré » des portions creuses/tubulaires contre les moyens anti-effondrement (4) lors de la sur-injection. Ces moyens sont illustrés par exemple sous la forme de quatre méplats (4b) régulièrement répartis autour de la circonférence du bouchon. En référence à la FIG. 9 , les moyens anti-effondrement (4) peuvent également intégrer un insert métallique (5) en prise avec la deuxième partie (2) en thermoplastique sur-injectée afin de solidifier davantage la liaison mécanique entre les différentes parties de l’ensemble, et participer à la résistance aux contraintes mécaniques. Selon une caractéristique avantageuse, et en référence aux figures 10 et 11, des butées escamotables (6) peuvent être introduites dans le moule (7) pour orienter le flux de thermoplastique sur-injecté. Ces butées escamotables (6) sont conçues pour diriger le thermoplastique de manière précise, garantissant une distribution homogène du thermoplastique, par exemple pour maintenir en position la première partie (1) composite, ou la troisième partie (3) composite lors du procédé de sur-injection. Ceci peut également présenter un intérêt esthétique en permettant de s’assurer que le flux d’injection ne déplace pas l’insert, c’est-à-dire la première partie (1) composite, ou la troisième partie (3) composite, au niveau de la surface visible de l’ensemble mécanique (E). Cette butée (6) peut être conçue pour être escamotée manuellement (commandée), ou bien automatiquement selon la pression et selon la phase d’injection (dynamique ou maintien). Le fait que la butée (6) soit escamotable permet de ne pas avoir d’impact d’un point de vue esthétique, ni perdre de volume dans la pièce finie. En référence aux figures 12 et 13, et dans le même but, la première partie (1) et/ou la troisième partie (3) peut présenter des agencements (8) de guidage du flux d’injection. Ces agencements (8) peuvent être de tout type approprié tels qu’une rainure, des parois, nervures ou obstacles ménagés à la surface de ladite partie, forçant le flux de thermoplastique à emprunter un chemin préférentiel. Par exemple, en référence aux figures 12 et 13, les agencements (8) sont illustrés sous forme de rainures dans lesquelles l’empiècement (1b) est situé. La troisième parties (3) en composite consolidées est ensuite positionnée autour de deux tubes CFRT (1) et dans un moule (7), et du thermoplastique est sur-injecté autour de l’ensemble pour former par exemple une douille de direction de vélo. Une autre solution, par exemple lorsqu’il s’agit de s’assurer qu’une troisième partie comprenant l’empiècement (1b) composite consolidé reste bien plaqué au bon endroit, serait d’augmenter localement l’épaisseur de ladite troisième partie pour accélérer le flux de thermoplastique à cet endroit. Il ressort de ce qui précède que l’invention fournit bien un ensemble mécanique combinant l’utilisation de matériaux composites thermoplastiques à corps creux renforcés de fibres continues, et le surmoulage thermoplastique, pour atteindre des niveaux élevés de résistance, de légèreté et de liberté de forme, tout en conservant un cout de mise en œuvre compatible avec les marchés de masse comme l’automobile ou les sports et loisirs par exemple. Ensemble mécanique (E) caractérisé en ce qu’il comprend : - au moins une première partie (1) tubulaire en composite thermoplastique renforcée de fibres dites continues avec un embuvage inférieur à 2%, ladite première partie (1) composite étant sous la forme d’un enroulement de couches successives (1a) de fibres continues imprégnées d’une matrice thermoplastique consolidée, l’enroulement des fibres étant réalisé autour d’un axe de la première partie (1) composite et selon des angles par rapport à l’axe compris entre -90° et 90° et différents entre au moins deux couches ; - une deuxième partie (2) en thermoplastique sur-injectée dans/autour d’au moins une portion de la première partie (1) en composite. Ensemble mécanique selon la revendication 1, caractérisé en ce qu’il comprend au moins une troisième partie (3) en composite thermoplastique renforcée de fibres continues avec un embuvage inférieur à 2%, et en ce que la deuxième partie (2) en thermoplastique est également sur-injectée dans/autour d’au moins une portion de la troisième partie (3). Ensemble mécanique (E) selon l’une des revendications précédentes, caractérisé en ce que la deuxième partie (2) en thermoplastique et/ou la troisième partie (3) en composite comprend au moins une zone renforcée avec au moins un empiècement (3b) surmoulé comportant des mèches (3c) ou rubans de fibres continues avec un embuvage inférieur à 2% maintenues sur l’empiècement (3b) par des points de couture (3d). Ensemble mécanique (E) selon la revendication 2, caractérisé en ce que la troisième partie (3) en composite est tubulaire et sous la forme d’un enroulement de couches successives (1a) de fibres continues imprégnées d’une matrice thermoplastique consolidée, l’enroulement des fibres étant réalisé autour d’un axe de la troisième partie (3) en composite et selon des angles par rapport à l’axe compris entre -90° et 90° et différents entre au moins deux couches. Ensemble mécanique (E) selon l’une des revendications précédentes, caractérisé en ce qu’il comprend des moyens anti-effondrement (4) positionnés à l’intérieur de portions creuses/tubulaires autour desquelles la deuxième partie (2) en thermoplastique est sur-injectée, et contre lesquels les portions creuses/tubulaires sont plaquées. Ensemble mécanique (E) selon la revendication 5, caractérisé en ce que les moyens anti-effondrement (4) comprennent des portions de sections variables (4a) ayant permis de réaliser un effondrement désiré des portions creuses/tubulaires contre les moyens anti-effondrement (4) lors de la sur-injection. Ensemble mécanique (E) selon l’une des revendications 5 à 6, caractérisé en ce que les moyens anti-effondrement (4) se présentent sous la forme d’un bouchon permettant l’obturation de la portion creuse/tubulaire, et comprenant éventuellement une portion fonctionnalisée en saillie à l’extérieur de la portion creuse/tubulaire. Ensemble mécanique (E) selon l’une des revendications précédentes, caractérisé en ce que la deuxième partie (2) en thermoplastique est sur-injectée autour de la totalité de la première partie (1) en composite et/ou de la troisième partie (3) en composite. Ensemble mécanique (E) selon l’une des revendications précédentes, caractérisé en ce que la première partie (1) et/ou la troisième partie (3) présente des agencements (8) de guidage du flux d’injection. Procédé de réalisation d’un ensemble mécanique (E) selon la revendication 1, caractérisé en ce qu’il consiste à : - positionner dans un moule (7) au moins une portion d’une première pièce tubulaire en composite thermoplastique renforcée de fibres longues avec un embuvage inférieur à 2%, ladite première partie (1) composite étant sous la forme d’un enroulement de couches successives (1a) de fibres continues associées à un polymère, l’enroulement des fibres étant réalisé autour d’un axe de la première partie (1) composite et selon des angles par rapport à l’axe compris entre -90° et 90° et différents entre au moins deux couches ; - sur-injecter du thermoplastique dans/autour de ladite portion tubulaire, pour former un ensemble mécanique (E) comprenant une première partie (1) en composite et une deuxième partie (2) en thermoplastique sur-injectée dans/autour de la première partie (1). Procédé selon la revendication 10, caractérisé en ce qu’il consiste à : - positionner également dans le même moule (7) au moins une deuxième pièce en composite thermoplastique renforcée de fibres dites continues avec un embuvage inférieur à 2% ; - sur-injecter du thermoplastique aussi dans/autour d’au moins une portion de la deuxième pièce composite, pour former un ensemble mécanique (E) comprenant la deuxième partie (2) en thermoplastique sur-injectée autour de la première partie (1) composite et d’au moins une troisième partie (3) composite. Procédé selon l’une des revendications 10 à 11, caractérisé en ce qu’il consiste à : - positionner également dans le même moule (7) au moins un empiècement (3b) comportant des mèches (3c) ou rubans de fibres continues avec un embuvage inférieur à 2% maintenues sur l’empiècement (3b) par des points de couture (3d) ; - sur-injecter du thermoplastique aussi autour de l’empiècement (3b). Procédé selon l’une des revendications 10 à 12, caractérisé en ce qu’avant la sur-injection, le procédé comprend une étape consistant à positionner des moyens anti-effondrement (4) à l’intérieur d’une ou des portions creuses/tubulaires autour desquelles la deuxième partie (2) en thermoplastique est sur-injectée. Procédé selon l’une des revendications 10 à 13, caractérisé en ce qu’il consiste à positionner dans le moule (7) des butées escamotables (6) pour orienter le flux de thermoplastique sur-injecté.